(57)【特許請求の範囲】
【請求項１】
表面に陽極酸化膜が形成されている陽極箔と陰極箔とを相互間に不織布状のセパレータを挟んで巻回し、このセパレータにポリピロール、ポリアニリン、ポリチオフェンまたはこれらの誘導体の少なくとも１種類からなる機能性高分子化合物を保持させてなり、上記セパレータは５０％以上のアクリル繊維とバインダーとしての５〜５０％のポバール繊維とを混抄状態で含有していることを特徴とする巻回型電解コンデンサ。
【請求項２】
上記アクリル繊維は断面の径が０．１〜３０．０μｍであることを特徴とする請求項１記載の巻回型電解コンデンサ。
【請求項３】
上記アクリル繊維は繊維長が０．５〜１５．０ｍｍであることを特徴とする請求項１記載の巻回型電解コンデンサ。
【発明の詳細な説明】
【０００１】
【発明の属する技術分野】
本発明は巻回型の電解コンデンサのセパレータに関するものであり、特に導電性高分子化合物よりなる電解質を保持させるのに適したセパレータに関するものである。
【０００２】
【従来の技術】
従来から、電解コンデンサに、タンタル、アルミニウム等の弁作用金属箔の表面を粗面化すると共に陽極酸化層を形成した陽極箔と、表面を粗面化した弁作用金属箔よりなる陰極箔とを相互間に電解紙を挟んで巻回したコンデンサ素子に、電解質としてアジピン酸、マレイン酸、フタル酸等のカルボン酸や、ニトロ化合物、リン酸化合物等の溶質を水、エチレングリコール、γ−ブチロラクトン等の溶媒に溶解した駆動用電解液を含浸したものが存在している。
【０００３】
しかし、このように電解質として駆動用電解液を使用した電解コンデンサは、高周波での等価直列抵抗を十分低くすることができなかった。近年、電子機器は、動作の高速化、省電力化が求められ、そのために等価直列抵抗を引下げることが要求されているが、上述の駆動用電解液を用いた電解コンデンサはこれに対応するのが困難であった。そこで近年は電解質に二酸化マンガンやＴＣＮＱ錯体を使用する電解コンデンサが開発された。
【０００４】
電解質として二酸化マンガンを用いた電解コンデンサの場合は、硝酸マンガン等を含浸してから、これを３００〜４００℃に加熱して二酸化マンガンに変化させる熱処理工程が必要であるが、その際に電解紙が炭化してコンデンサ素子の形状が崩れ易くなり、またリード端子が変色する等の問題があった。
【０００５】
電解質としてＴＣＮＱ錯体を使用した電解コンデンサは、温度が高くなるとＴＣＮＱ錯体の再溶融や熱分解が起こるため熱管理が難かしく、面実装の際の溶融はんだ温度を他の部品より低くしなければならなかった。
【０００６】
【発明が解決しようとする課題】
上述した従来の電解コンデンサの電解質の欠点を改善するために、近年、ピロール、アニリン、チオフェン等の機能性高分子材料を電解質として使用する電解コンデンサが開発されている。機能性高分子材料を使用した電解コンデンサは、二酸化マンガンやＴＣＮＱ錯体を使用した従来の電解コンデンサに較べて、等価直列抵抗を引下げることが可能で、電解質の含浸工程で３００℃以上の熱処理を行う必要がなく、耐熱性も２６０〜３００℃と高い長所を有している。
【０００７】
しかし、コンデンサ素子のセパレータとして通常の電解紙を使用すると、電解紙中のマニラ麻繊維等のセルロース繊維が機能性高分子材料の重合反応を阻害したり、コンデンサ素子内への電解質の浸透が困難なために含浸に長時間を要したりする。このようなセルロース繊維の影響を抑えるためにコンデンサ素子を熱処理して電解紙を炭化させると、含浸性は改善されるがコンデンサ素子の形状が崩れ易くなる。
【０００８】
また、マニラ麻繊維の代わりにガラス繊維を混抄したセパレータを使用し、これに上述の機能性高分子材料を電解質として含浸させることが提案されているが、ガラス繊維の混抄紙は厚みを薄くできないことに加え、巻回し難い欠点がある。
【０００９】
特開平１０−３４０８２９号公報にはビニロン繊維を電解コンデンサのセパレータとして使用し、これに機能性高分子材料を電解質として含浸させることが示されているが、ビニロン繊維を抄紙する際に添加されるバインダーをコンデンサ素子に巻回後に除去しないと、電解質の保持が不十分なために充分な電気特性が得られず、また製品は耐熱性が不十分なために面実装に使用した場合にはんだ付けの温度で製品が膨張する欠点があった。
【００１０】
従って、本発明は、電解質として上述の機能性高分子材料を使用する際に、セルロース繊維やガラス繊維やビニロン繊維をセパレータに用いたことに伴う諸問題を解決し、機能性高分子材料の持つ長所を十分発揮させようとするものである。
【００１１】
【課題を解決するための手段】
本発明は、電解質としてポリピロール、ポリアニリン、ポリチオフェン、またはこれらの誘導体の少なくとも１種類を使用する巻回型の電解コンデンサにおいて、陽極箔と陰極箔との間に介在するセパレータとして５０％以上のアクリル繊維を含有する不織布状シートを使用することを特徴とするものである。
【００１２】
上記不織布状シートには、アクリル繊維以外の合成繊維を混抄することができるが、この合成繊維ははんだ付け温度である２４０℃に耐えることが必要である。この要件に適合する好ましい合成繊維としては、ポリエステル繊維、６−６ナイロン繊維、ポリフルオロエチレン繊維などが挙げられる。
【００１３】
上述のアクリル繊維を始めとする耐熱性合成繊維を不織布状に結合するためにバインダーが添加されるが、最も望ましいバインダーはポバール（ポリビニールアルコール）であり、繊維状のものを使用する。セパレータへのポバール繊維の添加量は５〜５０％であることが望ましい。
【００１４】
上記ポリピロール誘導体としては、ピロール骨格を有し、その３位、３位と４位またはＮ位に、水酸基、アセチル基、カルボキシル基、アルキル基、アルコキシ基のうちの少なくとも１種を置換基として有するものを挙げることができる。
【００１５】
上記ポリアニリン誘導体としては、アニリン骨格を有し、アルキル基、フェニル基、アルコキシ基、エステル基、チオエーテル基のうちの少なくとも１種を置換基として有するものを挙げることができる。
【００１６】
また、ポリチオフェン誘導体としては、チオフェン骨格を有し、その３位、３位と４位またはＳ位に、水酸基、アセチル基、カルボキシル基、アルキル基、アルコキシ基のうちの少なくとも１種を置換基として有するポリチオフェン誘導体、またはポリ３、４−アルキレンジオキシチオフェンを挙げることができる。
【００１７】
【発明の実施の形態】
アクリル繊維に必要に応じ他の耐熱性合成繊維を加え、バインダーとしてポバールの繊維を加えて抄紙し、加熱乾燥して不織布状のシートを得る。この間、ポバールの繊維は、乾燥過程の前半には熱水で軟化してアクリル繊維に粘着するが、乾燥過程の後半では水分を失ってアクリル繊維に接着したまま固化し耐熱性に富む不織布状のシートとなる。このシートははんだ付け温度に耐える耐熱性を有する。
【００１８】
上述のようにして製造した厚さ４０μｍのシートを２．７ｍｍ×７５ｍｍの寸法に切断し、それぞれ２．２ｍｍ×７５ｍｍの陽極箔と陰極箔の間に挟んで巻回し、直径約６ｍｍの巻回物を得た。陽極箔の切断端面には酸化膜が形成されていないので、この巻回物を６０℃、１０ｗｔ％のアジピン酸アンモニウム水溶液中で化成処理を行った。次に３、４−エチレンジオキシチオフェンとｐ−トルエンスルホン酸鉄（ＩＩＩ）とをｉ−プロパノールに溶解した溶液（モノマー対酸化剤のモル比１：１．５）に浸漬後、１００℃に６０分間保持して化学重合によるポリエチレンジオキシチオフェン（ＰＥＤＴ）の固体電解質層を形成させた。このようにして得たコンデンサ素子をケースに入れ、開口部を封口部材で封止後、封口部材に面実装用の合成樹脂製座板を取付け、実施例１及び２と比較例１乃至３として表１に示す定格電圧４Ｖ、定格静電容量１００μＦの面実装型固体電解コンデンサを各１００個製作した。
【００１９】
【表１】
0004707208.tif 000002
【００２０】
表１に示されているように、実施例及び比較例の各コンデンサについて初期の静電容量と１００ｋＨｚにおける等価直列抵抗を測定した後、はんだ耐熱試験を行った。この試験は、試料コンデンサを２４０℃で１０秒間加熱する操作を２回反覆して行うものであり、試験後に再び１００ｋＨｚにおける等価直列抵抗を測定すると共に、外観を調べた。これらにより、実施例の試料コンデンサは比較例の試料コンデンサに較べて初期の静電容量が大きく、高周波における等価直列抵抗が小さく、はんだ耐熱試験による等価直列抵抗特性の劣化が少なく、外観にも変化がないことが確認できた。
【００２１】
次に、実施例１に準ずる方法で、セパレータ中のアクリル繊維とポバール繊維の比率を表２に示すように変化させたコンデンサを実施例３、４及び比較例４として製作し、その初期特性を測定した。
【００２２】
【表２】
0004707208.tif 000003
【００２３】
表２に基づき、アクリル繊維含有量と等価直列抵抗の初期値との関係を図１に示し、ポバール繊維含有量と静電容量の初期値との関係を図２に示す。これらの図面から明らかなように、アクリル繊維の含有量は５０％以上が好ましく、ポバール繊維の含有量は５〜５０％の範囲が好ましいことが判明した。
【００２４】
【発明の効果】
以上のように、本発明による巻回型電解コンデンサは、セパレータの強度、巻回性及び電解質の保持性が優れ、高周波での等価直列抵抗が低く、耐熱温度が高いために特に面実装に用いた場合に他の電子部品と同等の温度ではんだ付けが可能になる等の長所を有している。
【図面の簡単な説明】
【図１】  本発明におけるセパレータのアクリル繊維含有量と製品の高周波等価直列抵抗との関係を示す線図
【図２】  本発明におけるセパレータのポバール繊維含有量と製品の静電容量との関係を示す線図である。
【図１】
0004707208.tif 000004
【図２】
0004707208.tif 000005